(57)【特許請求の範囲】
【請求項１】
ポリオレフィン系樹脂からなる多孔性誘電体シートにオゾン酸化処理、液相酸化処理、およびプラズマ酸化処理から選ばれる少なくとも１つの処理を施した後、ｐＨが７を超える水溶液を噴射し、乾燥させて、ポリオレフィン系樹脂からなる多孔性誘電体シート表面の酸素原子（Ｏ）と炭素原子（Ｃ）のモル比であるＯ／Ｃの値が０．００３〜０．０３であるエレクトレット濾過材を製造するエレクトレット濾過材の製造方法。
【請求項２】
ヒンダードフェノール系安定剤、硫黄系安定剤、リン系安定剤、脂肪酸金属塩、および結晶核剤から選ばれる少なくとも一種類の添加剤を、その含有量が前記多孔性誘電体シート１００重量部に対して０．０１〜５重量部となるように、添加する工程が含まれる請求項１に記載のエレクトレット濾過材の製造方法。
【発明の詳細な説明】
【技術分野】
【０００１】
本発明は、気体中の微粒子の捕捉に用いられる改良されたエレクトレット濾過材に関する。
【背景技術】
【０００２】
多孔性誘電体シートをエレクトレット化する従来の技術として、水流噴霧荷電法等が挙げられる。
【０００３】
水の噴流または水滴流を多孔性誘電体シートに衝突させることによりエレクトレット化する方法が例えば特許文献１に開示されている。多孔性誘電体シートに衝突させる水としては、蒸留水、イオン交換水といったより純度の高い水を使用するのが好ましいとの記載がある。しかし、そのような高純度の水では、多孔性誘電体シートと水との接触による荷電効果は低く、多孔性誘電体シートを高度にエレクトレット化することはできない。
【０００４】
非導電性シートに水と水溶性有機溶剤との混合溶液を付与し、次いで該非導電性シートを乾燥するエレクトレット加工品の製造方法について例えば特許文献２に開示されている。水と水溶性有機溶剤との混合溶液において、水としては、蒸留水、イオン交換水といったより純度の高い水を使用するのが好ましいとの記載があるが、そのような水では、非導電性シートと混合溶液との接触による荷電効果は低い。また、非導電性シートへの浸透性を高める目的で水溶性有機溶剤を混合しているため、非導電性シートと混合溶液との接触角が小さくなり、シート上の蓄積電荷が混合溶液中に流出しやすくなる。その結果、非導電性シートを高度にエレクトレット化できないという欠点を有する。
【０００５】
コロナ荷電処理を行った非導電性多孔性誘電体シートにｐＨ７を超える水溶液を噴射し、次いで、乾燥するエレクトレット濾過材の製造方法が例えば特許文献３に開示されている。水を噴射する前にコロナ荷電処理を行い、表面に電荷を蓄積させるのが好ましいとの記載があるが、コロナ荷電処理で与えた電荷は水溶液の噴射により消失するという欠点がある。
【０００６】
上述のとおり、多孔性誘電体シートを用いたエレクトレット濾過材において、その内部まで十分に、かつ高度にエレクトレット化されたエレクトレット濾過材は見当たらないのが現状である。
【先行技術文献】
【特許文献】
【０００７】
【特許文献１】特表平９−５０１６０４号公報
【特許文献２】特開２００２−１１５１７７号公報
【特許文献３】特開２００４−６６０２７号公報
【発明の概要】
【発明が解決しようとする課題】
【０００８】
本発明は上記従来の問題点を鑑みて、ポリオレフィン系樹脂からなる多孔性誘電体シートを用いたエレクトレット濾過材において、その内部まで十分に、かつ高度にエレクトレット化されたエレクトレット濾過材を提供することを課題とするものである。
【課題を解決するための手段】
【０００９】
本発明者らは上記課題を解決するため、鋭意研究した結果、遂に本発明を完成するに到った。すなわち本発明は、以下の通りである。
１．ポリオレフィン系樹脂からなる多孔性誘電体シート表面の酸素原子（Ｏ）と炭素原子（Ｃ）のモル比であるＯ／Ｃの値が０．００３〜０．０３であるエレクトレット濾過材。
２．多孔性誘電体シートがヒンダードフェノール系安定剤、硫黄系安定剤、リン系安定剤、脂肪酸金属塩、および結晶核剤から選ばれる少なくとも一種類の添加剤を含有し、その含有量が前記多孔性誘電体シート１００重量部に対して０．０１〜５重量部である上記１に記載のエレクトレット濾過材。
３．ポリオレフィン系樹脂からなる多孔性誘電体シートにオゾン酸化処理、液相酸化処理、およびプラズマ酸化処理から選ばれる少なくとも１つの処理を施した後、ｐＨが７を超える水溶液を噴射し、乾燥させる上記１または２に記載のエレクトレット濾過材の製造方法。
【発明の効果】
【００１０】
本発明によるポリオレフィン系樹脂からなる多孔性誘電体シートを用いたエレクトレット濾過材は、そのシート表面に酸素原子を導入することにより、その内部まで高度にエレクトレット化されており、優れた濾過性能を付与できるという利点を有する。
【発明を実施するための形態】
【００１１】
以下、本発明を詳細に説明する。本発明で使用するポリオレフィン系樹脂からなる多孔性誘電体シートとしては、繊維シート（例えば、織物、編物、不織布、またはこれらの複合体）、多孔フィルム（例えば、穴開きフィルム）、発泡体、またはこれらの複合体などがある。なかでも好ましくは、メルトブロー法により製造された極細繊維不織布である。極細繊維不織布は繊維表面積が大きいため、濾過材の粒子捕集効率が向上する。
【００１２】
ポリオレフィン系樹脂からなる多孔性誘電体シートは、一枚、または複数枚積層した構成であってもよい。また、シート強度を高めるためにスパンボンド不織布等の補強材を積層して使用してもよい。
【００１３】
ポリオレフィン系樹脂からなる多孔性誘電体シートの材質としては、一種類、または複数の種類の材質から構成されてもよいが、電荷保持の点から体積抵抗率１０１４Ωｃｍ以上の材質を少なくとも一種類以上含むことが好ましい。多孔性誘電体シートが体積抵抗率１０１４Ωｃｍ未満の材質のみで構成されていれば、電荷が蓄積しにくく、高度にエレクトレット化することが困難となり、濾過材の電荷寿命が極端に短くなってしまうという問題が生じる。ポリオレフィン系樹脂のなかでもポリプロピレンが好ましい。
【００１４】
ポリオレフィン系樹脂からなる多孔性誘電体シートが、ポリプロピレンからなるメルトブロー不織布の場合、目付は５〜１００ｇ／ｍ2が好ましく、１０〜６０ｇ／ｍ2がより好ましい。メルトブロー不織布を構成する繊維の平均繊維径は１〜２０μｍが好ましく、１〜１０μｍがより好ましい。
【００１５】
ポリオレフィン系樹脂からなる多孔性誘電体シート表面の酸素原子（Ｏ）と炭素原子（Ｃ）のモル比であるＯ／Ｃ比の値は０．００３〜０．０３であり、好ましくは０．００３〜０．０２、より好ましくは０．００３〜０．０１５である。Ｏ／Ｃ比の値が０．００３未満の場合、多孔性誘電体シートに電荷を捕捉できないため、十分にエレクトレット化できない。また、０．０３を超える場合には、多孔性誘電体シートの親水性が増大し、水との長時間の接触により、多孔性誘電体シートに与えた電荷が消失する。
【００１６】
ポリオレフィン系樹脂からなる多孔性誘電体シートにはヒンダードフェノール系安定剤、硫黄系安定剤、リン系安定剤、脂肪酸金属塩、および結晶核剤から選ばれる少なくとも一種類の添加剤を含有していることが好ましい。これら添加剤を含有することにより、多孔性誘電体シートのエレクトレット性が飛躍的に向上する。
【００１７】
ヒンダードフェノール系添加剤としては、特に限定されるわけではないが、ペンタエリスリチル−テトラキス［３−（３，５−ジ−ｔ−ブチル−４−ヒドロキシフェニル）プロピオネート］（Ｉｒｇａｎｏｘ１０１０、ＢＡＳＦ社製）、オクタデシル−３−（３，５−ジ−ｔ−ブチル−４−ヒドロキシフェニル）プロピオネート（Ｉｒｇａｎｏｘ１０７６、ＢＡＳＦ社製）、トリス−（３，５−ジ−ｔ−ブチル−４−ヒドロキシベンジル）−イソシアヌレイト（Ｉｒｇａｎｏｘ３１１４、ＢＡＳＦ社製）、３，９−ビス−｛２−［３−（３−ｔ−ブチル−４−ヒドロキシ−５−メチルフェニル）−プロピオニルオキシ］−１，１−ジメチルエチル｝−２，４，８，１０−テトラオキサスピロ−［５，５］ウンデカン（スミライザーＧＡ−８０、住友化学社製）等が挙げられる。
【００１８】
硫黄系安定剤としては、特に限定されるわけではないが、ジ−ラウリル−３，３−チオジプロピオン酸エステル（ＤＬＴＤＰ）、ジ−ステアリル−３，３−チオジプロピオン酸エステル（ＤＳＴＤＰ）等が挙げられる。
【００１９】
リン系安定剤としては、特に限定されるわけではないが、トリス（２，４−ジ−ｔ−ブチルフェニル）フォスファイト（Ｉｒｇａｆｏｓ１６８、ＢＡＳＦ社製）、ジ（２，６−ジ−ｔ−ブチル−４−メチルフェニル）−ペンタエリストール−ジフォスファイト（ＰＥＰ−３６、ＡＤＥＫＡ社製）、９，１０−ジヒドロ−９−オキサ−１０−フォスファフェナントレン−１０−オキサイド（ＨＣＡ、三光社製）等が挙げられる。
【００２０】
脂肪酸金属塩としては、特に限定されるわけではないが、直鎖状脂肪酸基を有するものが好ましい。また、脂肪酸基は炭素数１０〜２０のものが好ましい。具体的には、ラウリル酸アルミニウム、ミリスチン酸アルミニウム、パルミチン酸アルミニウム、ステアリン酸アルミニウム、ラウリル酸マグムシウム、ミリスチン酸マグムシウム、パルミチン酸マグムシウム、ステアリン酸マグムシウム等が挙げられる。
【００２１】
結晶核剤としては、特に限定されるわけではないが、リン酸ビス（４−ｔ−ブチルフェニル）ナトリウム（ＮＡ−１０、ＡＤＥＫＡ社製）、リン酸２，２'−メチレンビス（４，６−ジ−ｔ−ブチルフェニル）ナトリウム（ＮＡ−１１、ＡＤＥＫＡ社製）、ロジン系結晶核剤パインクリスタルＫＭ−１５００（荒川化学工業社製）等が挙げられる。
【００２２】
上記添加剤の含有量は、多孔性誘電体シート１００重量部に対して、０．０１〜５重量部であることが好ましく、０．０２５〜２．５重量部であることがより好ましく、０．０５〜２重量部であることがさらに好ましい。含有量が少ないとエレクトレット化効果が十分ではなく、逆に含有量が多くても効果は飽和し、ブリードアウトする。
【００２３】
ポリオレフィン系樹脂からなる多孔性誘電体シート表面への酸素の導入方法については、特に限定されるわけではないが、オゾン雰囲気での曝露、硝酸や次亜塩素酸ナトリウム溶液等の酸化性液体との接触、プラズマ処理等が挙げられる。
【００２４】
ポリオレフィン系樹脂からなる多孔性誘電体シートに噴射する水溶液は、ｐＨが７を超えることが好ましい。ｐＨが７以下の水溶液を使用した場合は、多孔性誘電体シートを高度にエレクトレット化することが困難である。水溶液の種類については、特に限定されるわけではないが、好ましくは水酸化ナトリウム、水酸化カリウム、次亜塩素酸塩、アンモニア、アンモニウム塩、アミン類、炭酸塩、炭酸水素塩等が溶解している水溶液が挙げられる。なお、界面活性剤や有機溶剤は多孔性誘電体シートへの水溶液の浸透性を高めるだけでなく、多孔性誘電体シート表面に被膜を形成し、多孔性誘電体シートの高エレクトレット化を妨げるため、該水溶液中に含有されるべきではない。
【００２５】
ポリオレフィン系樹脂からなる多孔性誘電体シートに前記水溶液を噴射する場合、シートを通気度５０〜４００ｃｍ3／ｃｍ2／秒の網状支持体に載せ、この上方より水溶液を噴射するとともに、該網状支持体の下方を減圧状態とすることが好ましい。前記通気度はＪＩＳ  Ｌ１０９６に記載のフランジール形試験機を用いて測定される。網状支持体とは、具体的には金属ヤーンやプラスチックヤーンの織物からなる多孔構造物であり、平織り、綾織り、朱子織りなどの織り形状が挙げられる。金属素材としてはステンレス、ブロンズ等、またプラスチック素材としてはポリプロピレン、ポリエステル、ポリウレタン、ナイロン、ポリフェニレンサルファイドなどが挙げられる。
【００２６】
水溶液の噴射は、ポリオレフィン系樹脂からなる多孔性誘電体シートの数ｃｍ上方に設置したシートの幅方向に沿って、多数のオリフィスを有するノズルより、水溶液が該シートを通過するのに十分な圧力で噴射する。通過するのに十分な圧力は、多孔性誘電体シートの目付によって異なる。例えば、目付が５〜２０ｇ／ｍ2のものでは０．３〜２ＭＰａ、２０〜５０ｇ／ｍ2のものでは０．６〜３ＭＰａ、５０〜１００ｇ／ｍ2のものでは１〜４ＭＰａであることが好ましい。圧力が高すぎると、多孔性誘電体シートにピンホールが開き、濾過性能が低下してしまう。また圧力が低すぎることで多孔性誘電体シート内を水溶液が十分に通過することができなければ多孔性誘電体シートを高度にエレクトレット化することができない。ノズルは直径０．０５〜０．２ｍｍのオリフィスをピッチ０．５〜３ｍｍで１列、または複数列配置したものが好ましい。また網状支持体を可動とし、多孔性誘電体シートをその長手方向に搬送させることにより噴射処理を連続的に行うことができる。その搬送速度は特に限定されないが、好ましい範囲を挙げると１〜１００ｍ／分である。また最適な噴射回数や処理面（片面か両面か）は多孔性誘電体シートの目付や平均繊維径に依存するため特に限定されない。
【００２７】
また水溶液の噴射と同時に、網状支持体の下方を、排気ブロアー等を用いて減圧状態とすることが好ましい。吸引負圧は特に限定されないが、２００〜２０００ｍｍＡｑが好ましい。減圧状態にすると、多孔性誘電体シート内を水溶液が十分に通過でき、多孔性誘電体シートを高度にエレクトレット化することができる。
【００２８】
多孔性誘電体シートに水溶液噴射処理した後の乾燥方法については、従来公知の方法が使用可能である。例えば、熱風乾燥法、真空乾燥法、または自然乾燥法等の方法が適用可能である。なかでも熱風乾燥法は、連続処理が可能であるため好ましい。熱風乾燥法の場合、乾燥温度としてはエレクトレットを消失させない程度の温度にする必要がある。好ましくは１２０℃以下、より好ましくは１００℃以下、さらに好ましくは８０℃以下にするのがよい。また、熱風乾燥前に、予備乾燥として、ニップロール、吸水ロール、またはサクション吸引等によって過剰な水分を取り除いておくとより好ましい。
【実施例】
【００２９】
以下、実施例によって本発明の作用効果をより具体的に示す。下記では多孔性誘電体として従来公知の方法で製造されるメルトブロー不織布を使用したが、これは本発明方法を限定する性質のものではなく、前・後記の趣旨に沿って設計変更することはいずれも本発明の技術的範囲に含まれるものである。
【００３０】
（Ｏ／Ｃ比の測定法）
ＥＳＣＡにて、多孔性誘電体シートの表面の酸素の１ｓ軌道に起因するスペクトル強度を、炭素の１ｓ軌道に起因するスペクトル強度で除することで、その多孔性誘電体シートのＯ／Ｃ比を算出した。
【００３１】
（水溶液のｐＨ測定方法）
電極として低導電率水・非水溶媒用ｐＨ電極（ＨＯＲＩＢＡ社製６３７７−１０Ｄ）を使用し、ＪＩＳ−Ｚ８８０２に記載のｐＨ測定方法に準じて、水温２５℃の条件で、調製した水溶液のｐＨを測定した。
【００３２】
（水溶液噴射処理）
多孔性誘電体シートを通気度１２０ｃｍ3／ｃｍ2／秒の網状支持体（９６メッシュ）に載せ、不織布の上方３ｃｍに位置する直径０．１ｍｍφ、ピッチ０．６ｍｍのノズルから２ＭＰａの圧力で水溶液噴射処理を行った。なおベースとなる水は、一般的な水道水を二段の逆浸透膜処理、次いでイオン交換膜処理を施した高純度の水とし、そのベース水に炭酸カリウム（ナカライテスク社製）を１０ｐｐｍ溶解させ、ｐＨが９．６の噴射水溶液を調製した。支持体の搬送速度を３ｍ／分とし、ノズル直下の網状支持体の下方を６００ｍｍＡｑの減圧状態とした。この処理をシートの表面について３回行った。その後このシートを自然乾燥、または８０℃の熱風オーブン中に１分間滞留させて乾燥した。
【００３３】
（濾過特性の評価）
圧力損失（ＰＤ）は、エレクトレット濾過材試料をダクト内に設置し、濾材通過線速度が１０ｃｍ／秒になるようコントロールし、エレクトレット濾材上流、下流の静圧差を圧力計で読み取り求めた。また粒子捕集効率Ｅ（％）の評価は粒子径０．３μｍの大気塵粒子を用い、１０ｃｍ／秒にて行った。圧力損失ＰＤ（ｍｍＡｑ）と粒子捕集効率Ｅ（％）を用いて、下記数式より濾材品質係数ＱＦを算出した。
ＱＦ＝−ＬＮ（（１００−Ｅ）／１００）／ＰＤ
【００３４】
（平均繊維径の評価）
ＳＥＭ写真により拡大した繊維１００本について繊維径を測定し、その平均値Ｄｆｓ［μｍ］を求めた。
【００３５】
＜実施例１＞
メルトフローインデックス７００のポリプロピレン樹脂（プライムポリマー社製）１００重量部に対して、Ｉｒｇａｎｏｘ１０１０を０．０５重量部配合し、目付２０ｇ／ｍ2、平均繊維径（Ｄｆｓ）１．１μｍのメルトブロー不織布を作製した。無声放電により発生した６．８ｐｐｍのオゾンを含有した空気を２０ｃｍ／秒で３０分、メルトブロー不織布に通過させた。その後、水溶液噴射処理を行い、エレクトレット濾過材を得た。得られたエレクトレット濾過材の評価結果を表１に示した。
【００３６】
＜実施例２＞
実施例１で用いたメルトブロー不織布に、エタノール（ナカライテスク社製；純度９９．５％）を含浸させ、次いで、次亜塩素酸ナトリウムを５％含有する水溶液（和光純薬工業社製）に浸すことで、内部まで該水溶液を含浸させ、８０℃、３０分、酸化処理を行った。その後、水溶液噴射処理を行い、エレクトレット濾過材を得た。得られたエレクトレット濾過材の評価結果を表１に示した。
【００３７】
＜実施例３＞
実施例１で用いた樹脂に対して、Ｉｒｇａｎｏｘ１０１０を３重量部配合し、目付２０ｇ／ｍ2、平均繊維径（Ｄｆｓ）１．１μｍのメルトブロー不織布を作製した。無声放電により発生した６．８ｐｐｍのオゾンを含有した空気を２０ｃｍ／秒で３０分、メルトブロー不織布に通過させた。その後、水溶液噴射処理を行い、エレクトレット濾過材を得た。得られたエレクトレット濾過材の評価結果を表１に示した。
【００３８】
＜実施例４＞
実施例１で用いた樹脂に、何も配合せず、目付２０ｇ／ｍ2、平均繊維径（Ｄｆｓ）１．１μｍのメルトブロー不織布を作製した。直流コロナ荷電を−２０ｋＶ／ｃｍの条件で１５秒印加し、水溶液噴射処理を行い、エレクトレット濾過材を得た。得られたエレクトレット濾過材の評価結果を表１に示した。
【００３９】
＜比較例１＞
実施例１で用いたメルトブロー不織布に何も処理せず、水溶液噴射処理を行い、エレクトレット濾過材を得た。得られたエレクトレット濾過材の評価結果を表１に示した。
【００４０】
＜比較例２＞
実施例１で用いたメルトブロー不織布に、直流コロナ荷電を−１０ｋＶ／ｃｍの条件で１５秒印加し、水溶液噴射処理を行い、エレクトレット濾過材を得た。得られたエレクトレット濾過材の評価結果を表１に示した。
【００４１】
【表１】
0006565166.tif 000002
【００４２】
表１より明らかなように、実施例１〜４では高い粒子捕集効率を示した。これに対してＯ／Ｃ比が低い比較例１および２は、実施例１〜４に比べ低い粒子捕集効率およびＱＦに留まり、高度にエレクトレット化できないことが確認できた。
【産業上の利用可能性】
【００４３】
本発明によるポリオレフィン系樹脂からなる多孔性誘電体シートを用いたエレクトレット濾過材は、そのシート表面に酸素原子を導入することにより、その内部まで高度にエレクトレット化されており、優れた濾過性能を付与でき、産業界への寄与大である。